СПОСОБ ПОЛУЧЕНИЯ СТРУКТУРЫ ИЗ ПОЛИОЛЕФИНА

1. Способ получения структуры на основе полиолефина из смеси исходных материалов, содержащей 60-90% масс полиолефина (A), 5-35% масс. кислотно-модифицированного полиолефина (B) и 5-35% масс. газонепроницаемой смолы (C), состоящей из полиамида, с использованием машины для формования, причем:
машина для формования снабжена одношнековым экструдером, который имеет шнек, работающий внутри корпуса экструдера, экструзионной головкойи частью для сообщения для введения смеси исходных материалов из одношнекового экструдера в экструзионную головку, и
смесь исходных материалов экструдируется через машину для формования при условиях температуры, удовлетворяющих следующим далее условиям (1)-(4), с получением структуры на основе полиолефина, в которой газонепроницаемая смола (C) диспергируется в форме слоев в полиолефине (A):
Am+10°C≤T1≤Cm-10°C (1)
Cm-30°C≤T2≤Cm+30°C (2)
Cm-10°C≤T3≤Cm+50°C (3)
Cm-30°C≤T4≤Cm+30°C (4)
причем T1 представляет собой температуру корпуса экструдера в секции, соответствующей зоне подачи и зоне сжатия шнека в одношнековом экструдере; T2 представляет собой температуру корпуса экструдера в секции, соответствующей зоне измерения шнека в одношнековом экструдере; T3 представляет собой температуру частидля сообщения; T4 представляет собой температуру экструзионной головки; Am представляет собой температуру плавления полиолефина (A) и Cm представляет собой температуру плавления газонепроницаемой смолы (C).
2. Способ по п.1, в котором температура T2 ниже, чем температура плавления Cm газонепроницаемой смолы (C).
3. Способ по п.1 или 2, в котором температура плавления (Cm) газонепроницаемой смолы (C) выше, чем температура плавления (Am) полиолефина (A), и разность температур плавления (Cm-Am) составляет 20-150°C.
4. Способ по п.1 или 2, в котором температура T5 смолы, которая экструдируется из выпускной порт экструзионной головки, удовлетворяет следующей формуле (5):
Cm-30°C≤T5≤Cm-5°C (5).
5. Способ по п.1 или 2, в котором шнек имеет секцию перемешивания барьерного типа в зоне измерения и температура T2 удовлетворяет следующему условию:
Cm-30°C≤T2≤Cm-5°C.
6. Способ по п.1 или 2, в котором экструзионная головка имеет два или более экструзионных отверстия.
7. Способ по п.1 или 2, в котором смесь исходных материалов содержит 1-60% масс. рециклированной смолы, полученной из твердых смол, генерируемых на стадии получения структуры на основе полиолефина.
8. Способ по п.1 или 2, в котором скорость потока расплава полиолефина (A) составляет 0,01-10 (г/10 мин).
9. Способ по п.1 или 2, в котором скорость потока расплава кислотно-модифицированного полиолефина (B) составляет 0,1-10 (г/10 мин).
10. Способ по п.1 или 2, в котором кислотное число кислотно-модифицированного полиолефина (B) составляет 2-30 мг/г.
11. Способ по п.1 или 2, в котором газонепроницаемая смола (C) представляет собой полиамид, содержащий метаксилиленовую группу.
12. Способ по п.11, в котором относительная вязкость полиамида, содержащего метаксилиленовую группу, составляет 1,5-4,5.
13. Способ по п.11, в котором содержание воды у полиамида, содержащего метаксилиленовую группу, составляет 0,001-0,5%.
3
14. Способ по п.11, в котором свободный объем полиамида, содержащего метаксилиленовую группу, как измерено в соответствии с методикой аннигиляции позитронов, составляет 0,045-0,060 нм.
15. Способ по п.1 или 2, в котором структура из полиолефина представляет собой полое формованное изделие.
16. Способ по п.1 или 2, в котором структура из полиолефина представляет собой изделие, сформированное в форме листа, или термоформованное изделие из него.